(57)【要約】【課題】  微妙な開口率の調整を行うことができ、結果として目隠し性や音抜け性の微妙な調整を可能とする透孔性ネット材を提供する。【解決手段】  透孔性ネット材は、微細な透孔を有する基材Ｂの片面にホットメルト接着剤フィルムＦをラミネートした透孔性熱接着シートからなる。基材Ｂの透孔は、格子状に形成されたものであり、ホットメルト接着剤フィルムＦには、その接着剤原料が基材Ｂの透孔を横切るように橋架けされることによって透孔が形成されている。【選択図】  図３
2009298942.tif 000002
【特許請求の範囲】
【請求項１】
微細な透孔を有する基材の片面にホットメルト接着剤フィルムをラミネートした透孔性熱接着シートからなり、
上記基材の透孔は、格子状に形成されたものであり、
上記ホットメルト接着剤フィルムには、その接着剤原料が上記基材の透孔を横切るように橋架けされることによって透孔が形成されていること
を特徴とする透孔性ネット材。
【請求項２】
上記ホットメルト接着剤フィルムの透孔は、上記基材の透孔を横切るように上記接着剤原料が橋架けされることによって略菱形状とされていること
を特徴とする請求項１記載の透孔性ネット材。
【請求項３】
上記基材は、所定の糸材が平織りされたものであり、
上記ホットメルト接着剤フィルムの透孔は、上記基材を構成する糸材のうち、当該基材に対する当該ホットメルト接着剤フィルムの塗布方向に対して水平方向に延在する糸材が、当該基材における当該ホットメルト接着剤フィルムの塗布面側に位置する領域に形成されていること
を特徴とする請求項１又は請求項２記載の透孔性ネット材。
【請求項４】
上記ホットメルト接着剤フィルムは、軟化温度が５０℃〜６５℃の接着剤を原料としたものであること
を特徴とする請求項１乃至請求項３のうちいずれか１項記載の透孔性ネット材。
【請求項５】
上記ホットメルト接着剤フィルムは、１５０℃環境下での溶融粘度が２００Ｐａ・ｓ以下の接着剤を原料としたものであること
を特徴とする請求項４記載の透孔性ネット材。
【請求項６】
上記ホットメルト接着剤フィルムの接着剤原料には、所定の発泡剤が含有されていること
を特徴とする請求項１乃至請求項５のうちいずれか１項記載の透孔性ネット材。
【請求項７】
上記基材は、１インチあたりの開口数が５０〜１００となるように透孔が形成されたものであること
を特徴とする請求項１乃至請求項６のうちいずれか１項記載の透孔性ネット材。
【請求項８】
上記基材は、９５μｍ以下の太さからなる糸材からなること
を特徴とする請求項７記載の透孔性ネット材。
【請求項９】
上記糸材は、黒色であること
を特徴とする請求項８記載の透孔性ネット材。
【請求項１０】
微細な透孔を有する基材の片面にホットメルト接着剤フィルムをラミネートした透孔性熱接着シートからなる透孔性ネット材の製造方法であって、
上記基材が通過するニップロール部を構成するローラを常温に温度設定した状態で、所定の溶融粘度からなる上記ホットメルト接着剤フィルムの溶融物を当該ホットメルト接着剤フィルムの軟化温度よりも高い温度で上記ニップロール部に層状に流出させる工程と、
上記ニップロール部を駆動させて上記基材の片面に上記ホットメルト接着剤フィルムを均一に押し込みながら塗布する工程と、
上記基材に上記ホットメルト接着剤フィルムが塗布された塗布物を所定の乾燥装置によって所定温度で乾燥する工程とを備えること
を特徴とする透孔性ネット材の製造方法。
【請求項１１】
上記ホットメルト接着剤フィルムは、軟化温度が５０℃〜６５℃の接着剤を原料としたものであること
を特徴とする請求項１０記載の透孔性ネット材の製造方法。
【請求項１２】
上記ホットメルト接着剤フィルムは、１５０℃環境下での溶融粘度が２００Ｐａ・ｓ以下の接着剤を原料としたものであること
を特徴とする請求項１１記載の透孔性ネット材の製造方法。
【請求項１３】
上記ホットメルト接着剤フィルムの接着剤原料には、所定の発泡剤が含有されていること
を特徴とする請求項１０乃至請求項１２のうちいずれか１項記載の透孔性ネット材の製造方法。
【請求項１４】
上記基材は、１インチあたりの開口数が５０〜１００となるように透孔が形成されたものであること
を特徴とする請求項１０乃至請求項１３のうちいずれか１項記載の透孔性ネット材の製造方法。
【請求項１５】
上記基材は、９５μｍ以下の太さからなる糸材からなるものであること
を特徴とする請求項１４記載の透孔性ネット材の製造方法。
【請求項１６】
上記糸材は、黒色であること
を特徴とする請求項１５記載の透孔性ネット材の製造方法。
【請求項１７】
上記ホットメルト接着剤フィルムは、その流出温度が１１０℃〜１２０℃となるように上記ニップロール部に流出し、
上記ニップロール部を構成するローラは、１７℃〜１９℃の温度に温度設定された冷却水によって冷却されていること
を特徴とする請求項１０乃至請求項１６のうちいずれか１項記載の透孔性ネット材の製造方法。
【請求項１８】
上記ニップロール部を構成する一方のローラは、所定のゴム製ローラであり、他方のローラは、所定の金属製ローラであること
を特徴とする請求項１７記載の透孔性ネット材の製造方法。
【請求項１９】
上記金属製ローラの表面には、テフロン（登録商標）がコーティングされていること
を特徴とする請求項１８記載の透孔性ネット材の製造方法。
【発明の詳細な説明】
【技術分野】
【０００１】
本発明は、微細な透孔を有する透孔性ネット材及びその製造方法に関する。
【背景技術】
【０００２】
近年、テレビジョン装置の大型画面化にともない、音響特性も改善することを目的としてスピーカの大型化も進んでいる。従来から、各種スピーカには、外気に含まれる塵埃や湿気の侵入を防止するために、多数の透孔が設けられた金属製のパンチングシートが配設されている。近年では、かかるパンチングシートは、高級感を出すために光沢性（透明性）が高く、コストを低減するために薄型化が進む傾向にある。
【０００３】
また、補強性を向上させるとともに、スピーカ本体を目隠しする目隠し性と、スピーカ本体から出力される音を効率よく外部に放音させる音抜け性との均衡を図ることを目的として、ポリエステルメッシュ材にゴム系の液状接着剤を溶剤で薄めたものを塗布し、これをパンチングシートに貼り合せた透孔性ネット材が提案されているが、かかる透孔性ネット材は、パンチングシートに貼り合わせる際の作業性が悪く、また、パンチングシートに対する接着性が弱く、接着強度のバラツキも多いという問題がある。
【０００４】
これに対して、透孔を有する基材とホットメルト接着剤フィルムとをラミネートした透孔性熱接着シートを透孔性ネット材として用いる技術が提案されている（例えば、特許文献１等参照。）。
【０００５】
【特許文献１】特開昭５９−１４５２７２号公報
【発明の開示】
【発明が解決しようとする課題】
【０００６】
ところで、目隠し性や音抜け性は、透孔性ネット材の透孔の開口率によって決定される。換言すれば、所定の目隠し性や音抜け性を実現するにあたっては、単に所定の開口率を有するネット材を調達するしかない。そのため、透孔性ネット材の製造においては、材料調達に大きな制限をともない、目隠し性や音抜け性の微妙な調整を行うために、開口率を微妙に調整するのは困難であるという問題があった。
【０００７】
本発明は、このような実情に鑑みてなされたものであり、微妙な開口率の調整を行うことができ、結果として目隠し性や音抜け性の微妙な調整を可能とする透孔性ネット材及びその製造方法を提供することを目的とする。
【課題を解決するための手段】
【０００８】
本願発明者は、接着剤を利用した透孔性熱接着シートからなる透孔性ネット材の構造について、基材に対する接着剤の付着態様が特殊なものとなることを独自に見出し、本発明をなすに至った。
【０００９】
すなわち、上述した目的を達成する本発明にかかる透孔性ネット材は、微細な透孔を有する基材の片面にホットメルト接着剤フィルムをラミネートした透孔性熱接着シートからなり、上記基材の透孔は、格子状に形成されたものであり、上記ホットメルト接着剤フィルムには、その接着剤原料が上記基材の透孔を横切るように橋架けされることによって透孔が形成されていることを特徴としている。
【００１０】
このような本発明にかかる透孔性ネット材においては、基材にラミネートされたホットメルト接着剤フィルムの透孔が、当該基材の透孔を横切るように接着剤原料が橋架けされることによって形成されていることから、当該基材の透孔の開口部分と、当該ホットメルト接着剤フィルムの透孔の開口部分とが一致せずに異なるものとなる。そのため、本発明にかかる透孔性ネット材においては、基材の開口率と、ホットメルト接着剤フィルムの開口率とに応じて、目隠し性や音抜け性が決定されることになる。すなわち、本発明にかかる透孔性ネット材は、一意の開口率の基材を用いながらも、ホットメルト接着剤フィルムの開口率を変化させることにより、全体の開口率を調整することができ、その全体の開口率に応じた目隠し性や音抜け性を有するものとなる。
【００１１】
したがって、本発明にかかる透孔性ネット材においては、様々な開口率の基材を用いることなく、一意の開口率の基材を用いるのみで、微妙な開口率の調整を行うことができ、結果として、要求仕様に応じた目隠し性や音抜け性の微妙な調整を行うことができる。
【００１２】
また、本発明にかかる透孔性ネット材の製造方法は、微細な透孔を有する基材の片面にホットメルト接着剤フィルムをラミネートした透孔性熱接着シートからなる透孔性ネット材の製造方法であって、上記基材が通過するニップロール部を構成するローラを常温に温度設定した状態で、所定の溶融粘度からなる上記ホットメルト接着剤フィルムの溶融物を当該ホットメルト接着剤フィルムの軟化温度よりも高い温度で上記ニップロール部に層状に流出させる工程と、上記ニップロール部を駆動させて上記基材の片面に上記ホットメルト接着剤フィルムを均一に押し込みながら塗布する工程と、上記基材に上記ホットメルト接着剤フィルムが塗布された塗布物を所定の乾燥装置によって所定温度で乾燥する工程とを備えることを特徴としている。
【００１３】
このような本発明にかかる透孔性ネット材の製造方法においては、接着剤原料が基材の透孔を横切るように橋架けされることによって透孔が形成されたホットメルト接着剤フィルムが、基材の片面にラミネートされた透孔性ネット材を製造することができる。
【発明の効果】
【００１４】
本発明にかかる透孔性ネット材は、ホットメルト接着剤フィルムの開口率を変化させることにより、様々な開口率の基材を用いることなく、一意の開口率の基材を用いるのみで、全体の開口率の微調整を行うことができ、結果として、要求仕様に応じた目隠し性や音抜け性の微妙な調整を行うことができる。
【００１５】
また、本発明にかかる透孔性ネット材の製造方法は、接着剤原料が基材の透孔を横切るように橋架けされることによって透孔が形成されたホットメルト接着剤フィルムが、基材の片面にラミネートされた透孔性ネット材を製造することができるため、ホットメルト接着剤フィルムの軟化温度や溶融粘度を制御することにより、接着剤の線幅や量を調整し、開口率を変化させることができる。そして、このような本発明にかかる透孔性ネット材の製造方法によって製造された透孔性ネット材においては、様々な開口率の基材を用いることなく、一意の開口率の基材を用いるのみで、微妙な開口率の調整を行うことができ、結果として、要求仕様に応じた目隠し性や音抜け性の微妙な調整を行うことができる。
【発明を実施するための最良の形態】
【００１６】
以下、本発明を適用した具体的な実施の形態について図面を参照しながら詳細に説明する。
【００１７】
この実施の形態は、例えば図１に示すように、スピーカ本体１を被覆するコーン紙を目隠しして内部に塵埃や湿気を侵入させにくくする目隠し性と、スピーカ本体１から出力される音を効率よく外部に放音させる音抜け性との均衡を図るために、スピーカ本体１の前面に金属製のパンチングシート２とともに配設される透孔性ネット材１０である。
【００１８】
透孔性ネット材１０は、ナイロン紗等の微細な透孔を有する基材と、ホットメルト接着剤フィルムとをラミネートした透孔性熱接着シートからなる。
【００１９】
基材は、例えば図２に示すように、例えば、ナイロン、ポリエステル、レーヨン、ウレタン等の合成繊維の織布又は不織布や、薄いフェルト、サラン、木綿、麻等の織布又は不織布を素材とする糸材を格子状に平織りして構成される。１本の糸材は、１本の糸材又は複数本の糸材を捩って１本に形成した糸材からなり、必要に応じて、その表面をメラニン樹脂等によってコーティングして形成される。１本の糸材の太さは、通常、９５μｍ以下とされる。なお、上述した目隠し性を高めるために、糸材は黒色からなるのが望ましい。また、かかる糸材を格子状に平織りすることによって形成される透孔の大きさは、長径及び短径ともに１００μｍ〜２ｍｍ程度であるのが望ましい。透孔の大きさが１００μｍ未満である場合には、上述した音抜け性の悪化を招来し、透孔の大きさが２ｍｍを超えると、防塵効果が損なわれることになる。さらに、基材の１インチあたりの開口数は、５０〜１００であるのが望ましい。開口数が５０未満である場合には、音抜け性の悪化を招来し、開口数が１００を超えると、防塵効果が損なわれることになる。
【００２０】
一方、ホットメルト接着剤フィルムは、基材の片面に２０μｍ〜６０μｍ程度の厚みで塗布されて透孔が形成された構造とされる。この透孔は、後述するように、接着剤の軟化温度、溶融粘度、基材に対する量を制御することにより、基材における格子状の透孔に沿った形状ではなく、例えば図３に示すように、ホットメルト接着剤フィルムの接着剤原料が当該基材の透孔を横切るように橋架けされることによって略菱形状に形成されている。かかるホットメルト接着剤フィルムに用いられる接着剤としては、軟化温度が５０℃〜６５℃のものとされる。軟化温度が５０℃以下である場合には、エージング等の他の加工熱によって接着剤が再溶融し、巻物にした際にブロッキングが生じる等の問題が生じる。また、軟化温度が高すぎると、後述する製造工程にてホットメルト接着剤フィルムを冷却することに起因して流動性が損なわれて透孔が形成されにくくなる上に、被接着体であるパンチングシート２に貼り合わせる際に高温を要することから当該パンチングシート２が熱変形してしまうという問題が生じる。さらに、接着剤としては、その溶融粘度が高すぎると、フィルムの形成能が低下して生産性の低下を招来することから、１５０℃環境下での溶融粘度が２００Ｐａ・ｓ以下のものが望ましい。ただし、溶融粘度が低すぎると、接着剤が流れやすくなり、目詰まりを生じたりすることがある。なお、接着剤としては、例えば、エチレン・酢酸ビニル共重合体、ポリエチレン、エチレン・アクリレート共重合体、共重合ナイロン、ポリアミド樹脂、ブチラール樹脂、ポリエステル樹脂、ポリメチルメタクリレート樹脂等を用いることができる。また、ホットメルト接着剤フィルムのラミネート時に薄く伸ばすことを目的として、ポリ塩化ビニルや、ポリ塩化ビニルの可塑剤や安定剤を配合した接着剤を用いることがあるが、かかるポリ塩化ビニルは、不適切な処分を行うと有害物質を排出するという問題があり、ポリ塩化ビニルの可塑剤や安定剤には、フタル酸エステル等が含まれていることから、環境や人体への影響を考慮する必要がある。そのため、接着剤としては、これらポリ塩化ビニルや、ポリ塩化ビニルの可塑剤や安定剤を配合しないものを用いるのが望ましい。
【００２１】
また、ホットメルト接着剤フィルムには、透孔を形成するために、必要に応じて、接着剤とともに所定の発泡剤を混合させてもよい。かかる発泡剤としては、アゾビスイソブチロニトリル、アゾジカルボンアミド等のアゾ化合物、ジニトロンペンタメチレンテトラミン等のニトロン化合物、パラトルエンスルホニルヒドラジッド等のヒドラジッド化合物、エクスパンセル（日本フェライト社製）、マツモトマイクロスフェアーＦ（松本油脂製薬社製）等を用いることができる。ホットメルト接着剤フィルムは、一般に厚みの薄い方が透孔が形成されやすくなる特性を有するため、厚みを４０μｍ以上とする場合には、このような発泡剤を含有させて透孔を形成しやすくするのが望ましい。
【００２２】
さらに、ホットメルト接着剤フィルムには、必要に応じて、粘着付与剤、酸化防止剤、着色剤等を添加してもよい。粘着付与剤としては、テルペン・フエノール樹脂、テルペン樹脂、ピネン樹脂、ロジン、水添ロジンや水添ロジンエステル等のロジン誘導体等を用いることができる。また、酸化防止剤としては、２，５−ジ−ｔ−ブチルハイドロキノン、２，５−ジ−ｔ−アミルハイドロキノン、２，２’−メチレン−ビス（４−メチル−６−ｔ−ブチルフェノール）、４，４’−チオビス（６−ｔ−ブチル−ｍ−クレゾール）、２，２’−エチレン−ビス（４−エチル−６−ｔ−ブチルフェノール）等を用いることができる。さらに、上述した目隠し性を高めるために、黒色の着色剤を用いるのが望ましい。なお、発泡剤は、接着剤１００重量部に対して１〜５重量部であるのが望ましい。発泡剤の混合量が１重量部未満である場合には、ホットメルト接着剤フィルムの透孔が形成されにくく音抜け性の悪化を招来し、発泡剤の混合量が５重量部を超えると、フィルム形成時に接着剤の伸びがなくなって脆弱となり、薄いフィルムを形成するのが困難となる。
【００２３】
このような基材とホットメルト接着剤フィルムとからなる透孔性ネット材１０においては、基材とホットメルト接着剤フィルムとをラミネートすることにより、接着剤が基材の糸材の周囲に回り込み、全体の厚みが決定される。例えば、透孔性ネット材１０においては、基材の厚みが９５μｍの場合において、３０μｍ〜４０μｍの厚みのホットメルト接着剤フィルムを積層してラミネートした場合には、全体として１００μｍ〜１０５μｍの厚みに形成される。そして、透孔性ネット材１０は、ホットメルト接着剤フィルム側をパンチングシート２に接触させた状態で加熱することにより、パンチングシート２に貼り合わされて使用される。
【００２４】
このような透孔性ネット材１０においては、基材にラミネートされたホットメルト接着剤フィルムの透孔の形状が、当該基材の透孔を横切るように接着剤原料が橋架けされることによって略菱形状とされ、当該基材の透孔の開口部分と、当該ホットメルト接着剤フィルムの透孔の開口部分とが一致せずに異なるものとなる。そのため、透孔性ネット材１０においては、基材の開口率と、ホットメルト接着剤フィルムの開口率とに応じて、上述した目隠し性や音抜け性が決定されることになる。
【００２５】
ここで、基材の開口率は、当該基材の素材選定によって一意に決定される。例えば１インチあたりの開口数が７０,１００，１５０，１６０，１８０，２００，２５０となるように太さ７０μｍの糸材を格子状に平織りして構成された基材の開口率は、それぞれ、図４に示すように、６５％，６０％，４９％，４６％，４１％，３６％，２４％と一意であり、１インチあたりの開口数と開口率との間には線形の関係がある。これに対して、ホットメルト接着剤フィルムの開口率は、透孔を形成する接着剤の線幅や量によって任意に変化させることができる。そして、この接着剤の線幅や量は、当該接着剤の軟化温度、溶融粘度、基材に対する量を制御することにより、調整することができる。
【００２６】
したがって、透孔性ネット材１０においては、一意の開口率の基材を用いながらも、ホットメルト接着剤フィルムの開口率を変化させることにより、全体の開口率を調整することができる。透孔性ネット材１０においては、例えば１インチあたりの開口数が７０（開口率６５％）である基材を用いた場合には、全体として２５％〜５５％程度の範囲で開口率を制御することができる。これは、１インチあたりの開口数が２５０〜１００の基材を用いた場合と同等である。このように、透孔性ネット材１０においては、様々な開口率の基材を用いることなく、一意の開口率の基材を用いるのみで、微妙な開口率の調整を行うことができ、結果として、要求仕様に応じた目隠し性や音抜け性の微妙な調整を行うことができる。
【００２７】
つぎに、透孔性ネット材１０の製造方法について説明する。
【００２８】
透孔性ネット材１０は、図５に示すような製造装置によって製造することができる。まず、ホットメルト接着剤フィルムＦは、その接着剤原料を所定の押出機２１に投入して溶融混練し、その溶融物を所定の温度に設定されたＴダイ２２を介して例えば３０μｍ〜４０μｍ程度の厚みで層状に流出させることによって成形される。ここで、Ｔダイ２２の設定温度は、当該Ｔダイ２２を介して流出されるホットメルト接着剤フィルムＦの流出温度が軟化温度よりも高い１１０℃〜１２０℃程度となるように、１４０℃〜１８０℃程度に設定される。なお、発泡剤を含有させる場合には、接着剤原料とともに発泡剤を押出機２１に投入して溶融混練することになる。ここで、発泡剤を含有させる場合には、押出機２１によって接着剤原料を溶融混練する工程と、その溶融物をＴダイ２２を介して流出させる工程は、ともに、発泡剤の分解温度よりも低い温度で行う必要があり、望ましくは発泡剤の分解温度よりも１０℃程度低い温度とする。なお、製造装置は、Ｔダイ２２によるＴダイ成形法ではなくインフレーション成形法を適用したものとしてもよい。
【００２９】
このようにして層状に流出したホットメルト接着剤フィルムＦは、所定の張力をもって巻き出し部２３から繰り出された長尺状の基材Ｂが通過するニップロール部２４に到達する。このニップロール部２４を構成する一方のローラ２４ａは、シリコンゴム等の所定のゴム製ローラとされ、他方のローラ２４ｂは、表面にテフロン（登録商標）がコーティングされたクロム等の金属製ローラからなる。ニップロール部２４は、これら１対のローラ２４ａ，２４ｂが所定の圧力で当接しながら回転駆動することにより、基材Ｂの片面にホットメルト接着剤フィルムＦを均一に押し込みながら塗布する。ここで、ニップロール部２４は、加熱されるのではなく、ホットメルト接着剤フィルムＦがローラ２４ａ，２４ｂに付着しないように１７℃〜１９℃の常温に温度設定された冷却水によって冷却される。すなわち、１１０℃〜１２０℃程度の温度で流出されるホットメルト接着剤フィルムＦは、このニップロール部２４を通過するのに応じて冷却されることになる。また、ニップロール部２４による圧力は、基材Ｂにホットメルト接着剤フィルムＦが塗布された状態での全体厚みが１０５μｍ以下となるように設定され、１００μｍ程度の厚みとする場合には、３．５ｋｇ／ｃｍ２程度とされる。
【００３０】
そして、基材Ｂにホットメルト接着剤フィルムＦが塗布された塗布物は、オーブンやドライヤー等の乾燥装置２５に搬入されて所定温度で乾燥され、これら基材Ｂとホットメルト接着剤フィルムＦとがラミネートされることにより、透孔性ネット材１０が製造される。このとき、ホットメルト接着剤フィルムＦに発泡剤が含有されている場合には、発泡剤は、乾燥装置２５による加熱によって発泡することになる。いずれにせよ、ホットメルト接着剤フィルムＦの透孔は、この工程によって形成される。特に、この透孔は、例えば図６(Ａ)乃至図６(Ｄ)に示すように、平織りの基材Ｂを構成する糸材のうち、基材Ｂに対するホットメルト接着剤フィルムＦの塗布方向に対して水平方向に延在する糸材が、基材Ｂにおけるホットメルト接着剤フィルムＦの塗布面側に位置する領域に形成される。換言すれば、ホットメルト接着剤フィルムＦは、基材Ｂを構成する水平方向及び垂直方向に延在する糸材が交差する領域のうち、基材Ｂに対するホットメルト接着剤フィルムＦの塗布方向に対して水平方向に延在する糸材が、基材Ｂにおけるホットメルト接着剤フィルムＦの塗布面とは反対側の面側に位置する領域近傍では基材Ｂ上にそのまま残存して略菱形状の透孔の頂点を形成し、それ以外の領域では開口するように形成される。なお、図６(Ａ)乃至図６(Ｄ)は、同一の仕様からなる基材Ｂに、異なる物性のホットメルト接着剤フィルムＦを塗布して製造された透孔性ネット材１０の具体例を示している。透孔性ネット材１０は、これら図６(Ａ)乃至図６(Ｄ)からも明らかなように、異なる物性のホットメルト接着剤フィルムＦを用いても同様に、ホットメルト接着剤フィルムＦの透孔の形状が、基材Ｂの透孔を横切るように接着剤原料が橋架けされることによって略菱形状とされたものとなる。
【００３１】
製造装置は、このような透孔が形成された長尺状の透孔性ネット材１０を巻き取り部２６によって巻き取り、一連の製造工程を終了する。巻き取り部２６によって巻き取られた長尺状の透孔性ネット材１０は、被接着体であるパンチングシート２のサイズに応じて所定の大きさに裁断され、使用されることになる。
【００３２】
以上説明したように、透孔性ネット材１０は、一意の開口率の基材Ｂを用いながらも、ホットメルト接着剤フィルムＦの開口率を変化させることにより、全体の開口率を微調整することができ、結果として、要求仕様に応じた目隠し性や音抜け性の微妙な調整を行うことができる。そのため、透孔性ネット材１０は、様々な開口率の基材を用意して買い効率を調整する場合に比べて、製造コストの削減も期待される。また、透孔性ネット材１０は、ニップロール部２４によって均一にラミネートされたホットメルト接着剤フィルムＦを用いることから、従来の液状接着剤を用いてパンチングシートに貼り合せた透孔性ネット材に比べて、パンチングシート２に貼り合わせる際の作業性が良好であり、且つ、パンチングシート２に対する接着性が強く、接着強度のバラツキも少ないという利点を有する。
【００３３】
なお、本発明は、上述した実施の形態に限定されるものではない。
【００３４】
例えば、上述した実施の形態では、スピーカに使用されるネット材について説明したが、本発明は、マイクロフォン等の他の音響機器のキャビネット装置に適用することもでき、また、空調機器をはじめとする各種フィルタにも適用することができる。
【００３５】
このように、本発明は、その趣旨を逸脱しない範囲で適宜変更が可能であることはいうまでもない。
【００３６】
［実施例］
以下、本発明を適用した透孔性ネット材の具体的な実施例について、実験結果に基づいて説明する。
【００３７】
まず、本願発明者は、ホットメルト接着剤フィルムの物性の違いによる特性を比較するために、次表１に示す物性のホットメルト接着剤フィルムを用いて透孔性ネット材を作製し、目隠し性及び音抜け性を評価した。
【００３８】
【表１】
2009298942.tif 000003
【００３９】
具体的には、実施例１の透孔性ネット材として、１インチあたりの開口数が７０（開口率６５％）である基材に、軟化温度が６０℃、１５０℃環境下での溶融粘度が１５０Ｐａ・ｓであり発泡剤を含有しないホットメルト接着剤フィルムをラミネートしたものを作製した。また、比較例１の透孔性ネット材として、１インチあたりの開口数が７０（開口率６５％）である基材に、軟化温度が６０℃、１５０℃環境下での溶融粘度が２５０Ｐａ・ｓであるホットメルト接着剤フィルムをラミネートしたものを作製した。さらに、比較例２の透孔性ネット材として、１インチあたりの開口数が７０（開口率６５％）である基材に、軟化温度が７０℃、１５０℃環境下での溶融粘度が１５０Ｐａ・ｓであるホットメルト接着剤フィルムをラミネートしたものを作製した。そして、目隠し性及び音抜け性の指標として、可視光線の透過率を測定した。
【００４０】
この結果、上表１に示すように、実施例１として作製した透孔性ネット材の可視光線の透過率は４５％となり、通常の製品に対する要求仕様である４０％以上の特性が得られた。また、所定のパンチングシートに貼り合わせた透孔性ネット材を、所定の１８０°剥離機を用いて引張速度３００ｍｍ／分で剥離して求めた接着力は、１４Ｎ／２ｃｍとなり、液状接着剤を用いてパンチングシートに貼り合せた透孔性ネット材の接着力６Ｎ／２ｃｍに比べて、大幅に良好であった。一方、比較例１として作製した透孔性ネット材は、溶融粘度が高いことに起因して十分な透孔が形成されておらず、可視光線の透過率が低下し、また、比較例２として作製した透孔性ネット材は、軟化温度が高いことに起因して殆ど透孔が形成されておらず、可視光線の透過率が大幅に低下していることが観察された。
【００４１】
また、ホットメルト接着剤フィルムの加熱温度に対する溶融粘度の変化を求めた。具体的には、実施例２のホットメルト接着剤フィルムとして、軟化温度が６１．７℃のものを用意した。これと比較するために、比較例３のホットメルト接着剤フィルムとして、軟化温度が８８．４℃のものを、比較例４のホットメルト接着剤フィルムとして、軟化温度が５２℃のものを、比較例５のホットメルト接着剤フィルムとして、軟化温度が８５．３℃のものをそれぞれ用意した。これら比較例３乃至比較例５としてのホットメルト接着剤フィルムは、いずれも透孔が形成されない物性のものである。そして、これらホットメルト接着剤フィルムを加熱して各温度における溶融粘度を求めると、図７に示すような結果が得られた。
【００４２】
図７に示すように、比較例５の溶融粘度曲線は、実施例２の溶融粘度曲線と近似するにもかかわらず、比較例５のホットメルト接着剤フィルムの軟化温度が高いことから、十分な透孔が形成されていないという結果が得られた。このことから、単に溶融粘度曲線が合うように物性を制御しても、適切なホットメルト接着剤フィルムを得ることはできず、軟化温度と溶融粘度との組み合わせが重要であることが伺える。
【図面の簡単な説明】
【００４３】
【図１】本発明の実施の形態として示す透孔性ネット材を使用したスピーカの構成を説明する斜視図である。
【図２】本発明の実施の形態として示す透孔性ネット材に用いられる基材の具体例を説明する図である。
【図３】本発明の実施の形態として示す透孔性ネット材の構成を説明する図であり、図２に示す基材にホットメルト接着剤フィルムをラミネートした様子を説明する図である。
【図４】１インチあたりの開口数と開口率との関係を説明する図である。
【図５】本発明の実施の形態として示す透孔性ネット材を製造する製造装置の構成を説明する図である。
【図６（Ａ）】本発明の実施の形態として示す透孔性ネット材の構成を説明する図であり、所定の物性のホットメルト接着剤フィルムを用いた透孔性ネット材の構成を説明する図である。
【図６（Ｂ）】本発明の実施の形態として示す透孔性ネット材の構成を説明する図であり、図６(Ａ)に示す透孔性ネット材に用いたホットメルト接着剤フィルムとは異なる物性のホットメルト接着剤フィルムを用いた透孔性ネット材の構成を説明する図である。
【図６（Ｃ）】本発明の実施の形態として示す透孔性ネット材の構成を説明する図であり、図６(Ａ)及び図６(Ｂ)に示す透孔性ネット材に用いたホットメルト接着剤フィルムとは異なる物性のホットメルト接着剤フィルムを用いた透孔性ネット材の構成を説明する図である。
【図６（Ｄ）】本発明の実施の形態として示す透孔性ネット材の構成を説明する図であり、図６(Ａ)乃至図６(Ｃ)に示す透孔性ネット材に用いたホットメルト接着剤フィルムとは異なる物性のホットメルト接着剤フィルムを用いた透孔性ネット材の構成を説明する図である。
【図７】ホットメルト接着剤フィルムの加熱温度に対する溶融粘度の変化を求めた結果を説明する図である。
【符号の説明】
【００４４】
１  スピーカ本体
２  パンチングシート
１０  透孔性ネット材
２１  押出機
２２  Ｔダイ
２３  巻き出し部
２４  ニップロール部
２４ａ，２４ｂ  ローラ
２５  乾燥装置
２６  巻き取り部
Ｂ  基材
Ｆ  ホットメルト接着剤フィルム
【図１】
2009298942.tif 000004
【図２】
2009298942.tif 000005
【図３】
2009298942.tif 000006
【図４】
2009298942.tif 000007
【図５】
2009298942.tif 000008
【図６（Ａ）】
2009298942.tif 000009
【図６（Ｂ）】
2009298942.tif 000010
【図６（Ｃ）】
2009298942.tif 000011
【図６（Ｄ）】
2009298942.tif 000012
【図７】
2009298942.tif 000013